(57)【要約】【課題】  放電特性に優れたナノ構造体を製造するナノ構造体製造方法を提供する。【解決手段】  ナノサイズ粒子の堆積で得られる複数の物質を含有するナノ構造体であって、前記ナノサイズ粒子の平均粒径は、５〜３０ｎｍである。前記ナノサイズ粒子は、金属又は金属酸化物である。前記ナノサイズ粒子は、Ｚｒ，Ｌｉ，Ｓｉ，Ｃｕ，Ｎｂの少なくとも一つである。【選択図】  図１
2020041218.tif 000002
【特許請求の範囲】
【請求項１】
金属原子の蒸着材料をアークプラズマ蒸着源から被蒸着材に照射し、前記被蒸着材に前記蒸着材料の平均粒径５〜３０ｎｍのナノサイズ粒子の堆積で得られるナノ構造体を形成するナノ構造体形成工程
を有するナノ構造体製造方法。
【請求項２】
前記ナノ構造体形成工程の前に、真空チャンバ内に前記被蒸着味を設置する被蒸着材設置工程と、
前記ナノ構造体形成工程の前に、前記蒸着材料を設置する蒸着材料設置工程と
を有する請求項１に記載のナノ構造体製造方法。
【請求項３】
前記アークプラズマ蒸着源は、円筒状のアノード電極と当該アノード電極の内側に前記蒸着材料を電気的に接続した円柱状のカソード電極を同軸上に配置して構成されており、
前記前記アノード電極に印加される放電電圧は７０Ｖ以上、１０００Ｖ以下である
請求項１又は請求項２に記載のナノ構造体製造方法。
【請求項４】
前記ナノ構造体形成工程の前に、前記蒸着材料のショット数Ｎ、前記放電電圧Ｖａ、コンデンサ容量Ｃ、周波数Ｆを設定する設定工程
をさらに有する請求項３に記載のナノ構造体製造方法。
【請求項５】
前記ナノ構造体形成工程は、前記被蒸着材を回転させながら、前記蒸着材料を前記被蒸着材に照射する
請求項１〜４のいずれかに記載のナノ構造体製造方法。
【請求項６】
前記ナノサイズ粒子は、金属又は金属酸化物である
請求項１に記載のナノ構造体製造方法。
【請求項７】
前記ナノサイズ粒子は、Ｚｒ，Ｌｉ，Ｓｉ，Ｃｕ，Ｎｂの少なくとも一つである
請求項６に記載のナノ構造体製造方法。
【請求項８】
複数の前記蒸着材料を前記被蒸着材に照射する
請求項１に記載のナノ構造体製造方法。
【請求項９】
前記複数の蒸着材料は、
ＬｉとＺｒ、ＳｉとＣｕ、ＬｉとＳｉのいずれかの組み合わせを含む
請求項８に記載のナノ構造体製造方法。
【請求項１０】
真空チャンバ内に設置され、被蒸着材を保持する保持手段と、
金属原子の蒸着材料を前記被蒸着材に照射するアークプラズマ蒸着源と
を有し、
前記蒸着材料を前記アークプラズマ蒸着源から前記被蒸着材に照射し、前記被蒸着材に前記蒸着材料のナノサイズ粒子の堆積で得られるナノ構造体を形成する
ナノ構造体製造装置。
【請求項１１】
真空チャンバと、
前記真空チャンバ内に設置された被蒸着体と、
前記真空チャンバ内に設置された第１の蒸着材料及び第２の蒸着材料と、
前記第１の蒸着材料との間で第１のアークプラズマ放電をさせる第１のアノード電極と、
前記第２の蒸着材料との間で第２のアークプラズマ放電をさせる第２のアノード電極と、
前記第１のアノード電極の内部に同軸状に当該第１のアノード電極の壁面から一定の距離だけ離して設けられた第１のカソード電極と、
前記第２のアノード電極の内部に同軸状に当該第２のアノード電極の壁面から一定の距離だけ離して設けられた第２のカソード電極と
を有するナノ構造体製造装置であって、
前記真空チャンバ内に前記被蒸着体を設置する被蒸着材設置工程と、
前記真空チャンバ内にＳｉを第１の蒸着材料として設置し、Ｌｉを第２の蒸着材料として設置する蒸着材料設置工程と、
前記真空チャンバ内の酸素圧を調整する酸素圧調整工程と、
前記第１の蒸着材料のショット数Ｎ（１）、第２の蒸着材料のショット数Ｎ（２）、前記第１の蒸着材料との間で第１のアークプラズマ放電をさせる第１のアノード電極に印加する第１の放電電圧Ｖ（１）、前記第２の蒸着材料との間で第２のアークプラズマ放電をさせる第２のアノード電極に印加する第２の放電電圧Ｖ（２）を設定する設定工程と、
前記酸素圧調整工程で調整された酸素圧及び前記設定工程で設定された条件で、前記第１の蒸着材料及び前記第２の蒸着材料をアークプラズマ放電により前記被蒸着材に照射し、平均粒径５〜３０ｎｍのＳｉ及びＬｉのナノサイズ粒子を前記被蒸着体に堆積させて、下記（１）の条件を満たすナノ構造体を前記被蒸着体に形成するナノ構造体形成工程と、
を有するナノ構造体製造方法。
Ｌｉ／Ｓｉの比率ｙ及びＯ/Ｓｉの比率ｚが「０＜ｙ,ｚ≦４」、且つ
「０＜ｘ≦２」
…（１）
【請求項１２】
真空チャンバと、
前記真空チャンバ内に設置された被蒸着体と、
前記真空チャンバ内に設置された第１の蒸着材料及び第２の蒸着材料と、
前記第１の蒸着材料との間で第１のアークプラズマ放電をさせる第１のアノード電極と、
前記第２の蒸着材料との間で第２のアークプラズマ放電をさせる第２のアノード電極と、
前記第１のアノード電極の内部に同軸状に当該第１のアノード電極の壁面から一定の距離だけ離して設けられた第１のカソード電極と、
前記第２のアノード電極の内部に同軸状に当該第２のアノード電極の壁面から一定の距離だけ離して設けられた第２のカソード電極と
を用いたナノ構造体製造方法であって、
前記真空チャンバ内に前記被蒸着体を設置する被蒸着材設置工程と、
前記真空チャンバ内にＳｉを第１の蒸着材料として設置し、Ｌｉを第２の蒸着材料として設置する蒸着材料設置工程と、
前記真空チャンバ内の酸素圧を調整する酸素圧調整工程と、
前記第１の蒸着材料のショット数Ｎ（１）、第２の蒸着材料のショット数Ｎ（２）、前記第１の蒸着材料との間で第１のアークプラズマ放電をさせる第１のアノード電極に印加する第１の放電電圧Ｖ（１）、前記第２の蒸着材料との間で第２のアークプラズマ放電をさせる第２のアノード電極に印加する第２の放電電圧Ｖ（２）を設定する設定工程と、
前記酸素圧調整工程で調整された酸素圧及び前記設定工程で設定された条件で、前記第１の蒸着材料及び前記第２の蒸着材料をアークプラズマ放電により前記被蒸着材に照射し、平均粒径５〜３０ｎｍのＳｉ及びＬｉのナノサイズ粒子を前記被蒸着体に堆積させて、下記（１）の条件を満たすナノ構造体を前記被蒸着体に形成するナノ構造体形成工程と、
を有するナノ構造体製造方法。
Ｌｉ／Ｓｉの比率ｙ及びＯ/Ｓｉの比率ｚが「０＜ｙ,ｚ≦４」、且つ
「０＜ｘ≦２」
…（１）
【請求項１３】
前記酸素圧調整工程は、前記酸素圧を３×１０−４〜５Ｐａに設定し、
前記設定工程は、
前記ショット数Ｎ（１）を３００〜１８０００、前記ショット数Ｎ（２）を２００〜４８００、前記第１の放電電圧Ｖ（１）を１００〜２００Ｖ，前記第２の放電電圧Ｖ（２）を１００〜１５０に設定する
請求項１３に記載のナノ構造体製造方法。
【発明の詳細な説明】
【技術分野】
【０００１】
本発明は、リチウムイオン電池等の電極に用いられるナノ構造体を製造するナノ構造体製造方法及びその装置に関する。
【背景技術】
【０００２】
従来より、電気自動車に使用されるリチウムイオン電池を高性能化するために、電極の開発が行われている。
例えば、このような開発において、ＳｉにSi酸化物やＬｉ−Ｓｉ酸化物を複合化した電極を用いる事例がある。従来では、粉体のＳｉにＳｉ酸化物やＬｉ−Ｓｉ酸化物を機械混合することや、熱処理することで電極を形成している。
【先行技術文献】
【特許文献】
【０００３】
【特許文献１】特開２００９−０７６３７２号公報
【特許文献２】特開２０１４−２２０２１６号公報
【特許文献３】国際公開ＷＯ２０１３−０９９２７８号公報
【非特許文献１】F. F. Cao, J. W. Deng, S. Xin, H. X. Ji, O. G. Schmidt, L. J. Wan and Y. G. Guo, Adv. Mater., 2011, 23, 4415-4420.
【非特許文献２】H. Jia, P. Gao, J. Yang, J. Wang, Y. Nuli and Z. Yang, Adv. Ener, Mater., 2011, 1, 1036-1039.
【非特許文献３】S. H. Ng, J. Wang, D. Wexler, S. Y. Chew and H. K. Liu, J. Phys. Chem. C, 2007, 111, 11131-11138.
【非特許文献４】H. Takezawa, S. Ito, H. Yoshizawa and T. Abe, Electrochim. Acta, 2017, 229, 438-444.
【非特許文献５】R. Lv, J. Yang, J. Wang and Y. NuLi, Journal of Power Sources, 2011, 196, 3868-3873.
【発明の概要】
【発明が解決しようとする課題】
【０００４】
しかしながら、上述した従来の電極では、繰り返し充放電したりした後の電池の容量維持率等を示すサイクル特性は、Ｓｉのみを電極に用いた場合に比べると良いが、さらなる改善が望まれている。
すなわち、Ｓｉのみからなる従来の電極では、図２１に示すように、充放電時においてＳｉとＬｉｘＳｉの体積変化に起因する歪みにより、粒子が割れ、それにより電気的パスが遮断され容量低下を招いてしまう。複合体負極では、Ｓｉ酸化物やＬｉ−Ｓｉ酸化物からなるマトリックス成分が歪みを緩和することで、容量維持率が向上する。しかしながら、初回充電時にマトリックス成分の副反応が生じ可逆容量が減少してしまうこと、マトリックス成分自身は容量に寄与しないため、複合体あたりの容量が減少してしまうことが課題となっている。
【０００５】
本発明は、上述した課題を解決するためのものであり、電池等に用いた場合に、充放電による放電容量の低下が少ないナノ構造体を製造するナノ構造体製造方法及びその装置を提供することを目的とする。
【課題を解決するための手段】
【０００６】
上述した従来技術の問題点を解決し、上述した目的を達成するために、本発明のナノ構造体製造方法は、金属原子の蒸着材料をアークプラズマ蒸着源から被蒸着材に照射し、前記被蒸着材に前記蒸着材料の平均粒径５〜３０ｎｍのナノサイズ粒子の堆積で得られるナノ構造体を形成する。
【０００７】
この構成によれば、電池等に適した前記蒸着材料の平均粒径５〜３０ｎｍのナノサイズ粒子が堆積されたナノ構造体を製造できる。
【０００８】
当該ナノ構造体は、電池の電極等に適用可能である。
【０００９】
好適には、前記ナノ構造体形成工程の前に、真空チャンバ内に前記被蒸着体を設置する被蒸着材設置工程と、前記ナノ構造体形成工程の前に、前記蒸着材料を設置する蒸着材料設置工程とを有する。
【００１０】
この構成によれば、真空チャンバ内に被蒸着体及び蒸着材料を事前に設置できる。
【００１１】
好適には、前記アークプラズマ蒸着源は、円筒状のアノード電極と当該アノード電極の内側に前記蒸着材料を電気的に接続した円柱状のカソード電極を同軸上に配置して構成されており、前記前記アノード電極に印加される放電電圧は７０Ｖ以上、１０００Ｖ以下である。
【００１２】
好適には、前記ナノ構造体形成工程の前に、前記蒸着材料のショット数Ｎ、前記放電電圧Ｖａ、コンデンサ容量Ｃ、周波数Ｆを設定する設定工程をさらに有する。
【００１３】
好適には、前記ナノ構造体形成工程は、前記被蒸着材を回転させながら、前記蒸着材料を前記被蒸着材に照射する。
【００１４】
好適には、前記ナノサイズ粒子は、金属又は金属酸化物である。
【００１５】
好適には、前記ナノサイズ粒子は、Ｚｒ，Ｌｉ，Ｓｉ，Ｃｕ，Ｎｂの少なくとも一つである。
【００１６】
好適には、複数の前記蒸着材料を前記被蒸着材に照射する。
【００１７】
好適には、前記複数の蒸着材料は、ＬｉとＺｒ、ＳｉとＣｕ、ＬｉとＳｉのいずれかの組み合わせを含む。
【００１８】
本発明のナノ構造体製造装置は、真空チャンバ内に設置され、被蒸着材を保持する保持手段と、金属原子の蒸着材料を前記被蒸着材に照射するアークプラズマ蒸着源とを有し、前記蒸着材料を前記アークプラズマ蒸着源から前記被蒸着材に照射し、前記被蒸着材に前記蒸着材料のナノサイズ粒子の堆積で得られるナノ構造体を形成する。
【００１９】
本発明のナノ構造体製造装置は、真空チャンバと、前記真空チャンバ内に設置された被蒸着体と、前記真空チャンバ内に設置された第１の蒸着材料及び第２の蒸着材料と、前記第１の蒸着材料との間で第１のアークプラズマ放電をさせる第１のアノード電極と、前記第２の蒸着材料との間で第２のアークプラズマ放電をさせる第２のアノード電極と、前記第１のアノード電極の内部に同軸状に当該第１のアノード電極の壁面から一定の距離だけ離して設けられた第１のカソード電極と、前記第２のアノード電極の内部に同軸状に当該第２のアノード電極の壁面から一定の距離だけ離して設けられた第２のカソード電極とを有するナノ構造体製造装置であって、前記真空チャンバ内に前記被蒸着体を設置する被蒸着材設置工程と、前記真空チャンバ内にＳｉを第１の蒸着材料として設置し、Ｌｉを第２の蒸着材料として設置する蒸着材料設置工程と、前記真空チャンバ内の酸素圧を調整する酸素圧調整工程と、前記第１の蒸着材料のショット数Ｎ（１）、第２の蒸着材料のショット数Ｎ（２）、前記第１の蒸着材料との間で第１のアークプラズマ放電をさせる第１のアノード電極に印加する第１の放電電圧Ｖ（１）、前記第２の蒸着材料との間で第２のアークプラズマ放電をさせる第２のアノード電極に印加する第２の放電電圧Ｖ（２）を設定する設定工程と、前記酸素圧調整工程で調整された酸素圧及び前記設定工程で設定された条件で、前記第１の蒸着材料及び前記第２の蒸着材料をアークプラズマ放電により前記被蒸着材に照射し、平均粒径５〜３０ｎｍのＳｉ及びＬｉのナノサイズ粒子を前記被蒸着体に堆積させて、下記（１）の条件を満たすナノ構造体を前記被蒸着体に形成するナノ構造体形成工程と、を有する。
Ｌｉ／Ｓｉの比率ｙ及びＯ/Ｓｉの比率ｚが「０＜ｙ,ｚ≦４」、且つ
「０＜ｘ≦２」
…（１）
【００２０】
本発明のナノ構造体製造方法は、真空チャンバと、前記真空チャンバ内に設置された被蒸着体と、前記真空チャンバ内に設置された第１の蒸着材料及び第２の蒸着材料と、前記第１の蒸着材料との間で第１のアークプラズマ放電をさせる第１のアノード電極と、前記第２の蒸着材料との間で第２のアークプラズマ放電をさせる第２のアノード電極と、前記第１のアノード電極の内部に同軸状に当該第１のアノード電極の壁面から一定の距離だけ離して設けられた第１のカソード電極と、前記第２のアノード電極の内部に同軸状に当該第２のアノード電極の壁面から一定の距離だけ離して設けられた第２のカソード電極とを用いたナノ構造体製造方法であって、前記真空チャンバ内に前記被蒸着体を設置する被蒸着材設置工程と、前記真空チャンバ内にＳｉを第１の蒸着材料として設置し、Ｌｉを第２の蒸着材料として設置する蒸着材料設置工程と、前記真空チャンバ内の酸素圧を調整する酸素圧調整工程と、前記第１の蒸着材料のショット数Ｎ（１）、第２の蒸着材料のショット数Ｎ（２）、前記第１の蒸着材料との間で第１のアークプラズマ放電をさせる第１のアノード電極に印加する第１の放電電圧Ｖ（１）、前記第２の蒸着材料との間で第２のアークプラズマ放電をさせる第２のアノード電極に印加する第２の放電電圧Ｖ（２）を設定する設定工程と、前記酸素圧調整工程で調整された酸素圧及び前記設定工程で設定された条件で、前記第１の蒸着材料及び前記第２の蒸着材料をアークプラズマ放電により前記被蒸着材に照射し、平均粒径５〜３０ｎｍのＳｉ及びＬｉのナノサイズ粒子を前記被蒸着体に堆積させて、下記（１）の条件を満たすナノ構造体を前記被蒸着体に形成するナノ構造体形成工程と、を有する。
Ｌｉ／Ｓｉの比率ｙ及びＯ/Ｓｉの比率ｚが「０＜ｙ,ｚ≦４」、且つ
「０＜ｘ≦２」
…（１）
【００２１】
好適には、前記酸素圧調整工程は、前記酸素圧を３×１０−４〜５Ｐａに設定し、前記設定工程は、前記ショット数Ｎ（１）を３００〜１８０００、前記ショット数Ｎ（２）を２００〜４８００、前記第１の放電電圧Ｖ（１）を１００〜２００Ｖ，前記第２の放電電圧Ｖ（２）を１００〜１５０に設定する。
【発明の効果】
【００２２】
本発明によれば、電池等に用いた場合に、充放電による放電容量の低下が少ないナノ構造体を製造するナノ構造体製造方法及びその装置を提供することができる。
【図面の簡単な説明】
【００２３】
【図１】本発明の実施形態に係るナノ構造体を用いた電池の定電流充放電試験から得られたサイクル数に対する放電容量を示す図である。
【図２】本発明の第１実施例のナノ構造体の中性子散乱長密度と、それから予測される主要な構成材料を示す図である。
【図３】材料の中性子散乱長密度を示す図である。
【図４】本発明の実施形態に係るナノ構造体製造装置の模式図である。
【図５】本発明の第１実施例のナノ構造体を製造するために用いるナノ構造体製造装置を説明するための図である。
【図６】図５に示すナノ構造体製造装置を用いて被蒸着体に合成膜を形成する場合の条件を説明するための図である。
【図７】本発明の実施形態のＡＰＤ法により蒸着材料としてＺｒを用いて得られたナノ構造体の膜の状態を説明するためのＳＥＭによる図である。
【図８】本発明の実施形態のＡＰＤ法により蒸着材料としてＳｉ及びＬｉを用いて得られたナノ構造体の膜の状態を説明するためのＳＴＥＭによる図である。
【図９】スパッタリング法で合成した場合の膜状態を示す図である。
【図１０】Ｓｉのナノサイズ粒子を含有するナノ構造体の充放電前における表面のＳＥＭを示す図である。
【図１１】図１０に示すＳｉのナノサイズ粒子を含有するナノ構造体の３０サイクルの充放電後における表面のＳＥＭを示す図である。
【図１２】Ｓｉのナノサイズ粒子に加えてＬｉ−Ｓｉ−ＯおよびＬｉ−Ｃ−Ｏを含有するナノ構造体の充放電前における表面のＳＥＭを示す図である。
【図１３】図１２に示すＳｉのナノサイズ粒子に加えてＬｉ−Ｓｉ−ＯおよびＬｉ−Ｃ−Ｏナノ構造体の４２５サイクルの充放電後における表面のＳＥＭを示す図である。
【図１４】Ｓｉのナノサイズ粒子に加えてＣｕナノサイズ粒子を含有するナノ構造体の３０サイクルの充放電後における表面のＥＤＸマッピングを示す図である。
【図１５】Ｓｉのナノサイズ粒子に加えてＬｉ−Ｓｉ−ＯおよびＬｉ−Ｃ−Ｏナノサイズ粒子を含有するナノ構造体の４２５サイクルの充放電後における表面のＥＤＸマッピングを示す図である。
【図１６】Ｓｉのナノサイズ粒子に加えてLi-Si-OおよびＬｉ−Ｃ−Ｏナノサイズ粒子を含有したナノ構造体を電池電極として用いた場合の充放電のイメージ図である。
【図１７】本発明の実施形態において、Ｓｉを１００００ショットで合成したナノ構造体の原子間力顕微鏡像を説明するための図である。
【図１８】本発明の実施形態において、Ｓｉを１００００ショットで合成したナノ構造体の原子間力顕微鏡像を説明するための図である。
【図１９】本発明の実施形態において、Ｌｉ／Ｓｉの比率ｙ＝３．６で合成したナノ構造体の原子間力顕微鏡像を説明するための図である。
【図２０】ナノ構造体製造装置を用いたナノ構造体の製造方法を説明するためのフローチャートである。
【図２１】充放電時においてＳｉとＬｉｘＳｉの体積変化に起因する歪みにより、粒子が割れるという問題を説明するための図である。
【発明を実施するための最良の形態】
【００２４】
以下、本発明の実施形態に係わるナノ構造体を製造するナノ構造体製造方法及びその装置について説明する。
【００２５】
［目的］
高容量負極材料であるＳｉは、Ｌｉ合金化による体積膨張収縮により活物質粒子が微粉化し、電子やイオンの導電経路が途切れることで容量が低下する。ナノ構造による体積膨張収縮の抑制（非特許文献１，２）、導電助剤カーボンやイオン導電性物質との複合化（非特許文献３，４）により導電経路を確保するとサイクル特性は改善された。一方，初回充放電効率と体積あたりのＳｉ含有量が小さくなることが課題である。本実施形態では，ＳｉとＬｉ酸化物を緻密かつ高分散で複合化させることで初回充放電効率とＳｉの利用率向上を実現した。ナノ粒子を高密度に堆積することが可能なアークプラズマ堆積(ＡＰＤ)法を用いてＳｉ-Ｏ-ＣおよびＬｉ-Ｓｉ-Ｏ-Ｃ複合体膜を合成し、構造と電気化学特性を調べた。
【００２６】
［実験］
Ｃｕ箔(Φ１０)又はＡｌ２Ｏ３単結晶基板上にアークプラズマ堆積法によりＳｉ-Ｏ-Ｃ、Ｌｉ-Ｓｉ-Ｏ-Ｃ膜を合成した。Ｂ−ｄｏｐｅｄ Ｓｉ/Ｃ,Ｌｉ−ｍｅｔａｌ/Ｃ をターゲットに用い、基板温度は室温、チャンバー内酸素圧力３ｘ１０−４ Ｐａとした．ターゲットへの放電時の放電電圧Ｖ、コンデンサ容量Ｃ はＳｉ: １００−１５０ Ｖ、 ３６０μＦ、Ｌｉ: １００Ｖ、３６０μＦ とした。
【００２７】
Ｌｉの堆積レート０．０６６ｎｍｐｕｌｓｅｓ-１とし、Ｓｉの堆積レート０．０４４ｎｍｐｕｌｓｅｓ-１として、Ｌｉ１．４-Ｓｉとなるよう放電回数(ｐｕｌｓｅｓ)を制御した。得られた試料の構造は、ＸＲＲ,ＸＰＳ,ＡＦＭ,ＴＥＭにより評価した。電気化学特性は、２０３２ 型コインセルを用いて、対極:Ｌｉ,電解液: １ ｍｏｌ ｄｍ−３ ＬｉＰＦ６ ｉｎ ＥＣ:ＤＥＣ（３:７ ｖｏｌ.）とし、放電電圧範囲０．０２〜１．５Ｖ（ｖｓＬｉ/Ｌｉ+）で充放電試験した。堆積レートから予測される含有Ｓｉ量から、充放電容量（ｍＡｈ ｇＳｉ-１)を算出した。充放電反応前後の電極構造を比較するため、サイクル後のセルをＡｒ雰囲気グローブボックス内で分解し，ＳＥＭ-ＥＤＸ観察を行った。
【００２８】
［結果および考察］
ＸＲＲ,ＡＦＭおよびＴＥＭより，Ｓｉ-Ｏ-ＣおよびＬｉ-Ｓｉ-Ｏ-Ｃ膜は厚さ６０ｎｍであり，空隙のない緻密な構造を有することがわかった。ＸＰＳスペクトルからＳｉ-Ｏ-Ｃ膜には、Ｓｉ,ＳｉＣ及びＳｉＯｘが存在した。Ｌｉ-Ｓｉ-Ｏ-Ｃ膜では，Ｌｉ-Ｓｉ合金は観測されず，Ｓｉ,ＳｉＯｘ,Ｌｉ-Ｓｉ-Ｏ及びＬｉ２ＣＯ３からなる複合体膜であった。酸素はチャンバー内の残存酸素を取り込んだものである。
【００２９】
図１は、定電流充放電試験から得られたサイクル数に対する放電容量を示すグラフである。
Ｓｉ-Ｏ-Ｃ膜は１３０サイクル目で１２８６ｍＡｈｇＳｉ-１まで容量が減少したのに対し、Ｌｉ-Ｓｉ-Ｏ-Ｃ膜は４２５サイクル目でも２７７６ｍＡｈｇＳｉ-１を維持した。初回サイクルの充電容量と放電容量との比率である初回充放電効率は６２％を示した。
【００３０】
Ｌｉ-Ｓｉ-Ｏ-Ｃ膜の体積あたりの放電容量は、４２５サイクル目で３４７μＡｈｃｍ-２ μｍ-１を示し、非特許文献５のＬｉ-Ｓｉ膜（１５ μｍ, ４０ μＡｈ ｃｍ-2 μｍ-1＠５０ｔｈ）に比べて優れていた。クーロン効率についても、Ｌｉ-
Ｓｉ-Ｏ-Ｃ膜は４２５サイクル目で９９．６％と高い値を示した。Ｅｘ-ｓｉｔｕ ＳＥＭ-ＥＤＸから、Ｓｉ膜は充放電後に膜全体に亀裂が生じたが、Ｌｉ-Ｓｉ-Ｏ-Ｃは，４２５サイクル後も連続的なＳｉの分布が観測された。
合成時に適切な量のＬｉ-Ｓｉ-Ｏを含有した高密度な構造体を合成することで、Ｓｉ負極の充放電効率、容量維持率，活物質利用率を増大させることが可能であることを見いだした。
【００３１】
本実施形態のナノ構造体は、例えば、平均粒径が５〜３０ｎｍのナノサイズ粒子を含有している。
当該ナノサイズ粒子は、所定の緻密性を有している。本実施形態のナノサイズ粒子の緻密性は、例えば、かさ密度が理論値の９０〜１００％である。
また、当該ナノサイズ粒子は、所定の分散性を備えている。ナノ粒子合成後に得られる薄膜は、当該物質の理論密度の９０％以上の値を有する。また、薄膜断面を電子顕微鏡観察すると、原子分布に由来する濃淡は観測できない程度に分散している。
【００３２】
本実施形態のナノ構造体が含有する元素種は、典型金属または遷移金属であり、例えば、Ｚｒ，Ｌｉ, Ｓｉ，Ｃｕ，Ｎｂの少なくとも一つである。
【００３３】
また、本実施形態のナノ構造体は、例えば、複数のナノサイズ物質を含有する。
これにより、ナノ構造体内では、Ｌｉ２ＺｒＯ3，Ｌi4ＳｉＯ4，Ｌｉ2ＣＯ3,等の複合体（合成物）が存在する。
【００３４】
その他の実施形態は、それぞれ前記ナノサイズ粒子であるＳｉＣと、ＳｉＯｘの複合体を含有する。
【００３５】
また、その他の実施形態は、上記ナノサイズ粒子はＳｉであり、ナノ構造体の表面において、Ｓｉ，ＳｉＣ及びＳｉＯxの結合状態を有する。
【００３６】
本実施形態のナノ構造体のさらなる一実施例を以下に説明する。
［第１実施例］
本実施例のナノ構造体は、ナノサイズ粒子の堆積で得られるナノ構造体であって、当該ナノサイズ粒子が平均粒径５〜３０ｎｍのＳｉ及びＬｉである。
また、当該ナノ構造体は、下記（１）の条件を満たす。
【００３７】
条件（１）：
Ｌｉ／Ｓｉの比率ｙ及びＯ/Ｓｉの比率ｚが「０＜ｙ,ｚ≦４」、且つ「０＜ｘ≦２」である。比率ｙ，ｚは，例えば、ＩＣＰ組分析から見積られるモル比である。
【００３８】
ここで、以下の各要件を満たすようにナノ構造体を構成にすることで、当該要件を満たさい場合に比べて高い放電容量を得られることが分かった。
・Ｌｉを含有させる
・Ｌｉ／Ｓｉの比率ｙを４以下にする。比率ｙは、０．４〜１．６がより好ましい。
・Ｏ/Ｓｉの比率ｚを４以下にする
・Ｓｉ及びＬｉのナノサイズ粒子が平均粒径５〜３０ｎｍである
・ＳｉＯxの０＜ｘ≦２にする。
【００３９】
上述した比率ｙが０．４〜１．６の範囲が好ましい理由は、以下である。
組成分析（ＩＣＰ）からＬｉ−Ｓｉ−Ｏ−Ｃ膜の構成元素比を測定した結果、容量との関連は、比率ｙが１．６以下の場合に５０サイクル時の容放電容量がＳｉあたり２０００ｍＡｈ ｇ-1以上になる。また、上記比率ｙが０．４〜１．６の場合に，７０サイクル時の容量維持率が５０％以上になることが分かった。
【００４０】
また、図２に示すように、Ｌｉ／Ｓｉが１．４の場合に高い放電容量が得られる。
【００４１】
図２は、第１実施例のナノ構造体の中性子散乱長密度と、それから予測される主要な構成材料を示す図である。
Ｌｉ／Ｓｉの比率ｙを０＜ｘ≦４の範囲で変更した測定したデータは、図２に示すようになる。
図２に示す情報は、第１実施例において、異なるＬｉ／Ｓｉ比，酸素圧下で合成したＬｉ−Ｓｉ−Ｏ構造体の中性子散乱長密度の実数成分．中性子反射率測定から解析された値であり，膜の組成情報を含むものである。既存物質のデータとの比較から，比率ｙ、ｚともに上限は４である．またＬｉ／Ｓｉ比（≦４）、酸素圧を制御することで複合体化して中間組成情報を得る。中性子反射率測定では、ナノ構造体に含有する主成分の情報が得られる。
【００４２】
図３は、材料の中性子散乱長密度を示す図である。
以下はナノ構造体を得られることを確認している条件となる。すなわち、原子間力顕微鏡で表面にナノ粒子が観測されるため、その堆積によって構造体が得られると考えられる。ナノ構造体が得られるか否かに影響が大きい因子は真空チャンバ２内の酸素圧力とＬｉ／Ｓｉ比である。
真空チャンバ２内の酸素圧を３×１０−４〜５Ｐａに設定することで、優れた放電特性のナノ構造体が得られた。
【００４３】
［第２実施例］
当該第２実施例のナノ構造体は、上記第２実施例のナノ構造体において、表面がＬｉ―Ｓｉ―Ｏ、Ｓｉ及びＳｉＯｘの結合状態になっている。
このように、表面がＬｉ―Ｓｉ―Ｏ、Ｓｉ及びＳｉＯｘの結合状態にすることで、これらのうち１成分又は２成分の結合状態の場合に比べて、高い放電容量が得られることがわかった。
また、ナノサイズ粒子のかさ密度の理論値を９０〜１００％の範囲にすることで、それ以外の場合に比べて高い放電容量が得られることがわかった。
なお、上述した第１実施例のナノ構造体の表面では、Ｌｉ―Ｓｉ―Ｏ、Ｓｉ及びＳｉＯｘの少なくとも一つが結合状態になっている。
【００４４】
[ナノ構造体製造装置１]
図４は本発明の実施形態に係るナノ構造体製造装置１の模式図である。
ナノ構造体製造装置１は、アークプラズマ堆積法（ＡＰＤ）により、ナノ構造体膜を合成する。
発明者は、ＡＰＤを所定の条件で用いることで、本実施形態のナノ構造体を合成できることを見出した。
ＡＰＤ法は、大きなプラズマエネルギーでイオン化した蒸着材料１１を対向する被蒸着体１０（基板）に堆積させるものであり、イオンエネルギーが高く、被蒸着体１０との密着性に優れるコート材として利用される。
【００４５】
本実施形態に係るナノ構造体製造装置１は円筒状の真空チャンバ２を備えている。
この真空チャンバ２内には、被蒸着材料保持部４が回転自在に設けられている。
被蒸着体保持部４には基板８上に被蒸着体１０が保持されている。
被蒸着材料保持部４の回転に連動して基板８が回転し、基板８に保持された被蒸着体１０にナノ粒子が均一に形成される。
【００４６】
また、図４に示すように、真空チャンバ２内には同軸型真空アーク蒸着源５が収納されている。
【００４７】
図４に示すように、同軸型真空アーク蒸着源５は、金属ナノ粒子作製用材料で構成されている円柱状又は円筒状のカソード電極１２と、カソード電極１２に固定された蒸着材料１１と、ステンレス等から構成されている円筒状のアノード電極２３と、ステンレス等から構成されている円筒状のトリガ電極(例えば、リング状のトリガ電極)１３と、蒸着材料１１とトリガ電極１３との間に両者を離間させるために設けられた円板状又は円筒状の絶縁碍子(以下、ハット型碍子とも称す)１４とから構成されており、これらは同軸状に取り付けられている。
【００４８】
蒸着材料１１は、容器１０に対向して設けられている。蒸着材料１１と絶縁碍子１４とトリガ電極１３との３つの部品は、図示していないが、ネジ等で密着させて同軸状に取り付けられている。
【００４９】
アノード電極２３は、図示していないが、支柱で真空フランジに容器１０に対する角度が変更可能なように取り付けられ、この真空フランジは真空チャンバ１１の上面に取り付けられている。
【００５０】
カソード電極１２は、アノード電極２３の内部に同軸状にアノード電極の壁面から一定の距離だけ離して設けられている。カソード電極１２は、その少なくとも先端部(アノード電極２３の開口部側の端部に相当する)に蒸着材料１１が固定されている
【００５１】
蒸着材料１１は、金属原子である。
本実施形態では、金属原子として、Ｌｉ，Ｚｒ，Ｓｉ，Ｃｕ，Ｎｂ等を例示する。
【００５２】
トリガ電極１３は、蒸着材料１１あるいはカソード電極１２との間にアルミナ等から構成された絶縁碍子１４を挟んで取り付けられている。
【００５３】
絶縁碍子１４は蒸着材料１１とトリガ電極１３とを絶縁するように取り付けられており、また、トリガ電極１３は絶縁体を介してカソード電極１２に取り付けられていてもよい。これらのアノード電極２３とカソード電極１２とトリガ電極１３とは、絶縁碍子１４及び絶縁体により電気的に絶縁が保たれていることが好ましい。この絶縁碍子１４と絶縁体とは一体型に構成されたものであっても別々に構成されたものでも良い。
【００５４】
カソード電極１２とトリガ電極１３との間にはパルストランズからなるトリガ電源が接続されており、また、カソード電極１２とアノード電極２３との間にはアーク電源３４が接続されている。アーク電源３４は直流電圧源３２とコンデンサユニット３３とからなり、このコンデンサユニット３３の両端は、それぞれ、カソード電極１２とアノード電極２３とに接続され、コンデンサユニット３３と直流電圧源３２とは並列接続されている。
直流電源３１、３２及びコンデンサユニット３３を電源モジュール６と呼ぶ。
同軸型真空アーク蒸着源５では、蒸着材料１１とアノード電極２３との間にアーク放電が生じる。
【００５５】
コンデンサユニット３３は、１つ又は複数個のコンデンサ(図４では、１個のコンデンサを例示してある)が接続したものであって、その１つの容量が例えば２２００μＦ(耐電圧１６０Ｖ)であり、直流電圧源３２により随時充電できるようになっている。
【００５６】
トリガ電源１３は、入力２００Ｖのμｓのパルス電圧を約１７倍に変圧して、３．４ｋＶ(数μＡ)、極性：プラスを出力している。
アーク電源３４は、所定の電圧、数Ａの容量の直流電圧源３２を有し、この直流電圧源からコンデンサユニット３３に充放電を繰り返す。
ここで、直流電源３２の直流電源電圧Ｖａ、コンデンサユニット３３のコンデンサ容量Ｃ、蒸着材料１１を放射するショット数Ｎ、その周波数（放電を繰り返す周期）Ｆは、蒸着材料１１の種類及びその組み合わせによって選定される。
【００５７】
トリガ電源３２のプラス出力端子は、トリガ電極１３に接続され、マイナス端子は、アーク電源３４の直流電圧源３２のマイナス側出力端子と同じ電位に接続され、カソード電極１２に接続されている。アーク電源３４の直流電圧源３２のプラス端子は、グランド電位に接地され、アノード電極２３に接続されている。コンデンサユニット３３の両端子は、直流電圧源３２のプラス端子及びマイナス端子間に接続されている。
【００５８】
図４において、コントローラ１８はトリガ電源３２に接続されており、コントローラ１８のスイッチをＯＮにしてコントローラ１８に接続されたトリガ電源３２に信号を入力すると、このトリガ電源３２から高電圧が出力されるように構成されている。また、コントローラ１８は、ＣＰＵ１９に接続され、このＣＰＵからの信号(外部信号)により、各コントローラを動作させることができるように構成することが好ましい。
【００５９】
真空チャンバ２の壁面には、ガス導入系１６及び真空排気系９が接続されている。このガス導入系１６は、バルブ６１、マスフローコントローラー６２、バルブ６３及び酸素ガスボンベ６４がこの順序で金属製配管で接続されている。この酸素ガスは、蒸着材料の酸化を行うために導入する。
真空排気系９は、バルブ５４、ターボ分子ポンプ５１、バルブ５２及びロータリーポンプ５３がこの順序で金属製真空配管で接続されており、真空チャンバ２内を好ましくは０．１〜１Ｐａに真空排気できるように構成されている。
また、真空チャンバ２内は、好ましくは２０〜１００℃に保たれている。
【００６０】
また、ナノ構造体製造装置１は、上述したように、ナノ構造体（合成物）を形成するナノサイズ粒子の平均粒径が５〜３０ｎｍとなるように、直流電源３２の直流電源電圧Ｖａ、コンデンサユニット３３のコンデンサ容量Ｃ、蒸着材料１１を放射するショット数ｎ、その周波数（放電を繰り返す周期）Ｆを決定する。
【００６１】
蒸着状態は、以下の方法により確認した。透過型電子顕微鏡とＸＲＤで確認した。透過型電子顕微鏡でナノ粒子が球形であることを確認した。
【００６２】
また、アノード電極２３に印加される放電電圧は７０Ｖ以上、１０００Ｖ以下とする。
これは、放電電圧が７０Ｖ未満であるとプラズマが前方にドリフト速度が遅く（１０ｋｍ/ｓ以下）、１０００Ｖを超えるとカソードとアノード間で放電が発生し不都合が生じるためである。
【００６３】
アノード電極２３と蒸着材料との間のアーク放電のためのコンデンサユニット３３のコンデンサ容量は３００μF以上である。コンデンサ容量が３００μＦ未満だとナノサイズ粒子を形成できず、原子は飛び出すがそれを凝集できないためである。
【００６４】
図５は、本発明の第１実施例及び第２実施例のナノ構造体を製造するために用いるナノ構造体製造装置１を説明するための図である。
図５に示すように、Ｓｉの第１の蒸着材料１１（Ｓｉ）と、Ｌｉの第２の蒸着材料１１（Ｌｉ）との２つの蒸着材料１１を用意している。
また、第１の蒸着材料１１（Ｓｉ）を蒸着させて被蒸着体１０の表面に向けて放出させるための第１の同軸型真空アーク蒸着源５（Ｓｉ）及び第１の電源モジュール６（Ｓｉ）と、第２の蒸着材料１１（Ｌｉ）を蒸着させて被蒸着体１０の表面に向けて放出させるための第２の同軸型真空アーク蒸着源５（Ｌｉ）及び第２の電源モジュール６（Ｌｉ）とを備えている。
第１の同軸型真空アーク蒸着源５（Ｓｉ）及び第２の蒸着材料１１（Ｌｉ）の基本構造は、同軸型真空アーク蒸着源５と同じである。
また、第１の電源モジュール６（Ｓｉ）及び第２の電源モジュール６（Ｌｉ）の基本構造は、電源モジュール６と同じである。
同軸型真空アーク蒸着源５と同じである。
また、第１のアノード電極２３（Ｓｉ）の内部に同軸状に第１のアノード電極２３（Ｓｉ）の壁面から一定の距離だけ離して設けられた第１のカソード電極１２（Ｓｉ）が設けられている。
第２のアノード電極２３（Ｌｉ）の内部に同軸状に第２のアノード電極２３（Ｌｉ）の壁面から一定の距離だけ離して設けられた第２のカソード電極１２（Ｌｉ）が設けられている。
【００６５】
以下、ナノ構造体製造装置１を用いたナノ構造体の製造方法におけるナノサイズ粒子形成工程を説明する。
まず、真空チャンバ２内を高真空雰囲気にしておく。次いで、アーク電源３２により、アノード電極２３に対して、カソード電極１２に直流電圧を印加しておく。その状態でトリガ電源３１を起動し、トリガ電極１３にパルス電圧を印加する。
すると、蒸着材料１１の表面とトリガ電極１３の表面との間に絶縁碍子１４の円筒状部分の厚み分の距離（約１ｍｍ）を介して印加することで絶縁碍子１４の表面でトリガ放電となる沿面放電が発生する。このトリガ放電によって、蒸着材料１１の表面からその構成物質が蒸発し、蒸気や、イオンや電子等が発生する。また、蒸着材料１１と絶縁碍子１４のつなぎ目から電子が発生する。
【００６６】
それらの蒸気、イオン、電子等によってアノード電極２３内の圧力が上昇し、アノード電極２３と蒸着材料１１との間の絶縁耐圧が低下すると、コンデンサユニット３３に充電された電荷よって、蒸着材料１１とアノード電極２３との間でアーク放電が発生する。
アーク放電は連続放電ではなく、パルス的放電であり、発生回数と間隔を調整して行われる。
【００６７】
このアーク放電により、蒸着材料１１に多量の電流が流入し、ジュール熱により蒸着材料１１が蒸発すると、正電荷を有する荷電微粒子である金属イオンが、蒸着材料１１の側面からアノード電極２３に向けて大量に放出される。
かかるアーク放電によって生じたアーク電流により、アノード電極２３内に磁場が形成される。その磁場は、正電荷を有する粒子に対し、アノード電極２３の開口部方向に押しやる力を及ぼすので、アノード電極２３に向けて放出されたイオンは、真空チャンバ２内に放出され、被蒸着材料保持部４の基板８上に保持された被蒸着体１０の表面に向かって噴射される。そうすると被蒸着体１０の表面に、ナノサイズ粒子からなる合成膜（ナノ構造体）が形成される。
【００６８】
ナノ構造体製造装置１では、同軸型真空アーク蒸着源５の蒸着材料１１である金属がプラズマになり、常温常圧で被蒸着体１０に衝突し凝集することでナノサイズ粒子からなる合成膜（ナノ構造体）が得られる。
【００６９】
図６は、ナノ構造体製造装置１を用いて被蒸着体１０に合成膜を形成する場合の条件を説明するための図である。
図６に示す表において、「ナノ構造体」は被蒸着体１０に形成される合成膜を示す。
また、各ナノ構造体毎に、ナノ構造体製造装置１に設定する前述した蒸着材料１１、ショット数Ｎ、直流電源電圧Ｖａ、コンデンサ容量Ｃ、周波数Ｆの設定値を記載している。
【００７０】
なお、図６において、蒸着材料１１が２つの場合は、複数のターゲットを用いた場合であり、図１に示す同軸型真空アーク蒸着源５を複数用いたナノ構造体製造装置１を用いる。
本実施形態では、上述したようにＡＰＤ法を用いるため、大きなイオンエネルギーが被蒸着体１０に到達時に一気に放出されることで、結晶成長を抑制し、ナノサイズ粒子が得られる。複数の蒸着材料１１（ターゲット）を用いて膜化することで複相からなるナノ構造体の合成に成功した。
【００７１】
また、図６に示す条件において、真空チャンバ２内の圧力は、ナノ構造体がＬｉＺｒＯｘの場合は０．９Ｐａであり、それ以外は、３×１０-４Ｐａである。Ｌｉ，Ｓｉともに酸化物を形成しやすいため、この程度の酸素圧でもある程度酸化が進行すること確認した。
【００７２】
上述したナノ構造体製造装置１を用いて、ＡＰＤ法で蒸着を行うことで、平均粒径が５〜３０ｎｍのナノサイズ粒子を含有するナノ構造体（ナノ粒子膜）を得ることができる。当該ナノ構造体には、５〜３０ｎｍのナノサイズ粒子が緻密につまった平滑膜が形成されている。
【００７３】
蒸着材料１１として例えば、Ｚｒ，Ｌｉ，Ｓｉ，Ｃｕ，Ｎｂ等の金属伝導体・高融点材料、又は高融点・低融点材料の組み合わせを用いることで、構造体金属又は金属酸化物が得られる。
【００７４】
蒸着材料１１として２種類以上のターゲットを用いた場合でも、数１０ｎｍ粒子が凝集することなく、均一に分散することが確認された。
【００７５】
図７は本発明の実施形態のＡＰＤ法により蒸着材料１１としてＳｉを用いて得られたナノ構造体の膜の状態を説明するためのＴＥＭによる図である。
図８は本発明の実施形態のＡＰＤ法により蒸着材料１１としてＳｉ及びＬｉを用いて得られたナノ構造体の膜の状態を説明するためのＴＥＭによる図である。
【００７６】
ナノ粒子からなる膜を形成するという観点からは、本実施形態のＡＰＤ法で得られたナノ構造体の膜は、図７及び図８になり、スパッタリング法で得られた膜よりも表面にクラックがない緻密性を備えており、図９に示すスパッタリング法よりも均一である。
図９の画像は、「J. P. Maranchi, A. F. Hepp and P. N. Kumta, Electrochemical and Solid-State Letters, 2003, 6, A198-A201.」から引用したものである。
図７に示すＳｉ−Ｏ−Ｃからなるナノ構造体の膜厚は６０ｎｍである。また、図８に示すＬｉ-Ｓｉ−Ｏ−Ｃからなるナノ構造体の膜厚は１００ｎｍである。
【００７７】
ナノ構造体製造装置１では、被蒸着体１０が真空チャンバ２内あるいは被蒸着体１０（基板材）から酸素を取り込むことで、酸化物が得られる。
複層の場合、酸素圧制御により、特定元素を選択的に酸化させる。これにより、金属／酸化物複合体の合成物が得られる。
【００７８】
また、上述したナノ構造体製造装置１を用いて得られたナノ構造体を用いて、Ｓｉ−Ｏ−Ｃ，Ｌｉ−Ｓｉ−Ｏ−Ｃ，Ｓｉ−Ｃｕ−Ｏ−Ｃからなるリチウムイオン電池電極材料を合成し、評価した。その際の膜厚は５０〜１００ｎｍであった。
評価の結果、当該リチウムイオン電池電極材料は、いずれも３０００ｍＡｈ／ｇの高い充放電活性を示した。
そのなかでも、Ｌｉ−Ｓｉ−Ｏ−Ｃはサイクル維持率も高く、３００サイクル以上の高容量が維持された。
【００７９】
図１０は、Ｓｉ, Ｓｉ−Ｏ, Ｓｉ−Ｃを含有するナノ構造体の充放電前における表面のＳＥＭを示す図である。
図１１は、図１０に示すＳｉ, Ｓｉ−Ｏ，  Ｓｉ−Ｃを含有するナノ構造体の３０サイクルの充放電後における表面のＳＥＭを示す図である。
図１２は、Ｓｉ, Ｌｉ−Ｓｉ−Ｏ, Ｌｉ−Ｃ−Ｏを含有するナノ構造体の充放電前における表面のＳＥＭを示す図である。
図１３は、図１２に示すＳｉ, Ｌｉ−Ｓｉ−Ｏ, Ｌｉ−Ｃ−Ｏを含有するナノ構造体の４２５サイクルの充放電後における表面のＳＥＭを示す図である。
【００８０】
図１０及び図１１に示す断面ＳＥＭ観察から、サイクル劣化するＳｉ−Ｏ−Ｃは従来同様に激しい形態変化が生じる。
一方、図１２及び図１３に示すように、Ｌｉ−Ｓｉ−Ｏ−Ｃは、被蒸着体１０（基板材料）に由来する構造を維持し、Ｌｉ成分を導入したナノサイズ粒子は、形態変化が抑制され、優れたサイクル特性が得られる。
ここで、Ｌｉ／Ｓｉの比率ｙは、１．６以下が好ましい。当該比率ｙは、ＩＣＰ組成分析から見積られるモル比である。また、さらに好ましくは、上記比率ｙは、０．４〜１．６である。これにより、キャパシタ容量、出力、サイクル安定性をバランスよく設計できる。
Ｌｉ-Ｓｉ−Ｏ−Ｃナノ構造体は、従来のＳｉ類極膜と比べて、サイクル及び出力に優れている。
【００８１】
図１４は、Ｓｉ―Ｏ―Ｃで構成されるナノ構造体の３０サイクルの充放電後の表面のＥＤＸマッピングを示す図である。
図１５は、Ｌｉ―Ｓｉ―Ｏ―Ｃで構成されるナノ構造体の４２５サイクルの充放電後の表面のＥＤＸマッピングを示す図である。
【００８２】
Ｓｉ―Ｏ―Ｃで構成されるナノ構造体は、Ｓｉが全面に存在し、全体に不規則に亀裂が入り、Ｃｕ（集電体）が露出し、最終的にはＳｉが微細化することが確認された。
また、Ｌｉ―Ｓｉ―Ｏ―Ｃで構成されるナノ構造体は、長期サイクル後もＣｕ（集電体）の形態が反映された電極形態を維持し、Ｌｉ―Ｓｉ―Ｏ―Ｃが連続的に分布している。
【００８３】
図１６は、Ｌｉ―Ｓｉ―Ｏ―Ｃで構成されるナノ構造体を電池電極として用いた場合の充放電のイメージ図である。
図１６に示すように、Ｌｉ―Ｓｉ―Ｏ、Ｓｉ及びＳｉＯxが高い緻密性を持つ状態から充電されると、Ｌｉ合金化に伴うＳｉの膨張に対し，Ｌｉ―Ｓｉ―Ｏが緩和材の役割または可逆的な電気化学反応を示すことでＳｉの過剰な膨張を防ぐ．過剰な膨張による図４１に示すようなＳｉの構造劣化を抑制することで長期サイクルが可能となる．
【００８４】
以下、上述した実施例１のナノ構造体の特性について説明する。
図１７、図１８は、Ｓｉを１００００ショットで合成したナノ構造体の原子間力顕微鏡像を説明するための図である。
図１７は、真空チャンバ２内の酸素圧３×１０−４Ｐａにおいて合成した場合、図１８は、酸素圧５Ｐａにおいて合成した場合の図である。
図１７、図１８のいずれにおいても、３０ｎｍ以下の粒子の堆積によって合成されていく様子が確認できる。
【００８５】
図１９は、Ｌｉ／Ｓｉの比率ｙ＝３．６（Ｓｉ:６２８０ショット, Ｌｉ：６２０ショット）で合成したナノ構造体の原子間力顕微鏡像を説明するための図である。
図１９においても、３０ ｎｍ以下の粒子の堆積によって合成されていく様子が確認できる。
【００８６】
上述した実施形態では、基板８の上に被蒸着体１０を載せた例を例示したが、単結晶または箔箔を基板（かつ被蒸着体）として蒸着したものを用いてもよい。
当該基板（かつ被蒸着体）の種類としては、ナノ構造体を製造するものとしては化学的に安定なものであれば特に限定されない。具体的にはＡｌ２Ｏ３, ＳｒＴｉＯ３などの酸化物やＣｕ, Ｔｉ, Ａｕ, Ｐｔなどの金属板等でもよい。
【００８７】
図２０は、ナノ構造体製造装置１を用いたナノ構造体の製造方法を説明するためのフローチャートである。
以下、図２０に各ステップについて説明する。
【００８８】
ステップＳＴ１：
被蒸着体１０が置かれた基板８を被蒸着材料保持部４に保持させる。
ステップＳＴ１のタイミングは、ステップＳＴ３の前であれば特に限定されない。
【００８９】
ステップＳＴ２：
蒸着材料１１を設置する。
ステップＳＴ２のタイミングは、ステップＳＴ４の前であれば特に限定されない。
第１実施例のナノ構造体を製造する場合は、図５に示すように、真空チャンバ２内にＳｉを第１の蒸着材料１１（Ｓｉ）として設置し、Ｌｉを第２の蒸着材料１１（Ｌｉ）として設置する。
【００９０】
ステップＳＴ３：
真空チャンバ２内の酸素圧を調整する。
第１実施例のナノ構造体を製造する場合は、図５に示す真空チャンバ２内の酸素圧を３×１０−４〜５Ｐａに設定する。
【００９１】
ステップＳＴ４：
ショット数Ｎ、直流電源電圧Ｖａ、コンデンサ容量Ｃ、周波数Ｆを設定する。
これらの設定のタイミングは、ステップＳ４前であれば特に限定されない。
第１実施例のナノ構造体を製造する場合は、図５に示す第１の同軸型真空アーク蒸着源５（Ｓｉ）によるショット数Ｎ（Ｓｉ）を３００〜１８０００、第２の同軸型真空アーク蒸着源５（Ｌｉ）によるショット数Ｎ（Ｌｉ）を２００〜４８００、第１の放電電圧Ｖ（Ｓｉ）を１００〜２００Ｖ，第２の放電電圧Ｖ（Ｌｉ）を１００〜１５０に設定する。
また、それ以外の値は、図６に示すように設定する。このように設定することで、放電特性に優れた上述した第１実施例のナノ構造体が得られた。
【００９２】
ステップＳＴ５：
被蒸着材料保持部４を回転する。
【００９３】
ステップＳＴ６：
前述したナノサイズ粒子形成工程を実行する。
すなわち、被蒸着体１０被蒸着体に、蒸着材料１１をアークプラズマ蒸着源から照射し、被蒸着体１０内に、平均粒径は、５〜３０ｎｍのナノサイズ粒子を含有させてナノ構造体を製造する。
【００９４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、ＡＰＤ法で、ナノ構造体を形成する場合を例示したが、その他、粉体プロセスで形成してもよい。
【産業上の利用可能性】
【００９５】
本発明はリチウムイオン電池等を取り扱う自動車産業、エネルギー産業、家電産業化学工業など広範囲な技術分野に適用される。
【符号の説明】
【００９６】
１…金属ナノ粒子製造装置
２…真空チャンバ
４…被蒸着材料保持部
５，５（Ｌｉ），５（Ｓｉ）…同軸型真空アーク蒸着源
６，６（Ｌｉ），６（Ｓｉ）…電源モジュール（電源装置）
８…基板
１０…被蒸着体
１１，１１（Ｌｉ），１１（Ｓｉ）…蒸着材料
１２…カソード電極
１３…トリガ電極
１５…絶縁碍子
１８…コントローラ
２３…アノード電極
３１…トリガ電源
３２…直流電圧源
３３…コンデンサユニット
【図１】
2020041218.tif 000003
【図２】
2020041218.tif 000004
【図３】
2020041218.tif 000005
【図４】
2020041218.tif 000006
【図５】
2020041218.tif 000007
【図６】
2020041218.tif 000008
【図７】
2020041218.tif 000009
【図８】
2020041218.tif 000010
【図９】
2020041218.tif 000011
【図１０】
2020041218.tif 000012
【図１１】
2020041218.tif 000013
【図１２】
2020041218.tif 000014
【図１３】
2020041218.tif 000015
【図１４】
2020041218.tif 000016
【図１５】
2020041218.tif 000017
【図１６】
2020041218.tif 000018
【図１７】
2020041218.tif 000019
【図１８】
2020041218.tif 000020
【図１９】
2020041218.tif 000021
【図２０】
2020041218.tif 000022
【図２１】
2020041218.tif 000023